ПОДДАЮЩИЙСЯ СВАРКЕ ВЫСОКОПРОЧНЫЙ Al-Mg СПЛАВ

1. Продукт из алюминиевого сплава с высокой прочностью, превосходной коррозионной стойкостью и свариваемостью, имеющий следующий состав, мас.%:
Mg
от 3,5 до 6,0
Mn
от 0,4 до 1,2
Fe
< 0,5
Si
< 0,5
Cu
< 0,15
Zr
от 0,05 до 0,25
Cr
от 0,03 до 0,3
Ti
от 0,03 до 0,2
Sc
от 0,1 до 0,3
Zn
< 1,7
Li
< 0,5
Ag
< 0,4
необязательно, один или более из следующих образующих дисперсоиды элементов, выбранных из группы, состоящей из эрбия, иттрия, гафния, ванадия, каждый < 0,5 мас.%, и примеси или случайные элементы, каждый < 0,05, в целом < 0,15, а остальное составляет алюминий, и при этом как Cr, так и Ti присутствуют в продукте из алюминиевого сплава в равных или приблизительно равных количествах.
2. Продукт по п.1, в котором содержание Ti составляет в диапазоне от 0,03 до 0,12 мас.%, а предпочтительно от 0,05 до 0,1 мас.%.
3. Продукт по п.1, в котором содержание Cr составляет в диапазоне от 0,03 до 0,12 мас.%, а предпочтительно от 0,05 до 0,1 мас.%.
4. Продукт по п.2, в котором содержание Cr составляет в диапазоне от 0,03 до 0,12 мас.%, а предпочтительно от 0,05 до 0,1 мас.%.
5. Продукт по п.1, в котором Mn составляет в диапазоне от 0,6 до 1,0 мас.%, а предпочтительно от 0,65 до 0,9 мас.%.
6. Продукт по п.2, в котором Mn составляет в диапазоне от 0,6 до 1,0 мас.%, а предпочтительно от 0,65 до 0,9 мас.%.
7. Продукт по п.3, в котором Mn составляет в диапазоне от 0,6 до 1,0 мас.%, а предпочтительно от 0,65 до 0,9 мас.%.
8. Продукт по п.4, в котором Mn составляет в диапазоне от 0,6 до 1,0 мас.%, а предпочтительно от 0,65 до 0,9 мас.%.
9. Продукт по п.1, в котором суммарное количество Cr и Zr составляет в диапазоне от 0,06 до 0,25.
10. Продукт по п.1, в котором суммарное содержание Cr и Ti составляет в диапазоне от 0,06 до 0,22.
11. Продукт по п.1, в котором сумма Zr и Ti составляет в диапазоне от 0,06 до 0,25.
12. Продукт по п.1, в котором суммарное количество Cr и Ti и Zr составляет в диапазоне от 0,09 до 0,36.
13. Продукт по любому из пп.1-12, в котором Zn составляет в диапазоне от 0 до 0,9 мас.%, предпочтительно от 0 до 0,65 мас.%, более предпочтительно от 0,2 до 0,65 мас.%, а еще более предпочтительно от 0,35 до 0,6 мас.%.
14. Продукт по п.1, в котором содержание Zn на уровне примеси.
15. Продукт по п.1, причем этот продукт из алюминиевого сплава по существу свободен от Zn.
16. Продукт по любому из пп.1-12, 14, 15, в котором Mg составляет в диапазоне от 3,6 до 5,6 мас.%, предпочтительно в диапазоне от 3,6 до 4,4 мас.%, более предпочтительно в диапазоне от 3,8 до 4,3 мас.%.
17. Продукт по п.13, в котором Mg составляет в диапазоне от 3,6 до 5,6 мас.%, предпочтительно в диапазоне от 3,6 до 4,4 мас.%, более предпочтительно в диапазоне от 3,8 до 4,3 мас.%.
18. Продукт по п.1, в котором Mg составляет в диапазоне от 5,0 до 5,6 мас.%.
19. Продукт по п.1, причем этот продукт представляет собой катаный продукт, лист, плиту, поковку, экструдированный продукт, сварной продукт или продукт, полученный пластической деформацией.
20. Продукт по п.1, причем этот продукт представляет собой лист, плиту, поковку, экструдированный продукт, сварной продукт или продукт, полученный пластической деформацией, в качестве детали летательного аппарата, судна, железнодорожного или дорожного транспортного средства.
21. Продукт по п.1, причем этот продукт имеет толщину в диапазоне от 15 до 150 мм в наиболее толстом месте своего поперечного сечения.
22. Продукт по п.21, причем этот продукт представляет собой экструдированный продукт.
23. Продукт по п.1, причем этот продукт представляет собой продукт-плиту с толщиной в диапазоне от 0,6 до 80 мм.
24. Продукт по п.1, причем этот продукт представляет собой лист фюзеляжа, толстую плиту для подвергаемых механической обработке деталей и тонкую плиту для стрингеров.